(57)【要約】      （修正有）【課題】インゴット又は鋳片の鍛造、熱間圧延などの熱間加工時に、割れ、破損等の発生が少なく、熱間加工性等が良好で、更には耐粒界腐食性、および耐力に優れたNi基合金の提供。【解決手段】合金の成分組成(以下%とppmは重量ベースである)を(a)C：0.045％以下、Fe：3〜25％、Cr：14〜26％、Nb：4％以下、N：0.005〜0.04％、Si：1.0％以下、Al：0.2％以下、P：0.030％以下、Mn：1.0％以下、残部がNiと不可避的不純物であり、更に(b)S(ppm)とO(ppm)は、S≦150ppmで、かつ、O（ppm）≦100−S／3.75とし、前記合金を溶解してインゴットを溶製し、少なくとも60％以上の絞り値にて鍛造又は熱間圧延し、結晶粒度とC含有量を制御して、優れた耐食性を有し、熱間加工後の0.2％耐力が245MPa以上であり、熱間加工性にも優れたNi基合金。【選択図】図１
2011094237.tif 000002
【特許請求の範囲】
【請求項１】
下記の成分組成(以下%とppmは重量ベースである)を有する熱間加工性に優れたNi基合金であって、 
(a) C：0.045％以下、Fe：3〜25％、Cr：14〜26％、 Nb：4％以下、N：0.005〜0.04％、Si：1.0％以下、 Al：0.2％以下、P：0.030％以下、Mn：1.0％以下、残部がNiと不可避的不純物であり、
(b) S(ppm)とO(ppm)は、S≦150ppmで、かつ、O（ppm）≦100−S／3.75であり、
更に、前記Ni基合金を大気誘導炉で溶解してインゴットを溶製し、次いで前記インゴットを少なくとも60％以上の絞り値にて鍛造又は熱間圧延を実施することにより、熱間加工後のオーステナイト結晶粒度番号（G.S.No.）がG.S.No.≦0となる前記鍛造又は熱間圧延の条件では前記成分組成のC量がC≦0.005%、熱間加工後のオーステナイト結晶粒度番号（G.S.No.）が0＜G.S.No.≦2となる前記鍛造又は熱間圧延の条件では前記成分組成のC量がC≦[0.0025×G.S.No.＋0.015]％、熱間加工後のオーステナイト結晶粒度番号（G.S.No.）がG.S.No.＞2となる前記鍛造又は熱間圧延の条件では前記成分組成のC量がC＜0.045％であり、熱間加工後の0.2％耐力が245MPa以上であることを特徴とする熱間加工性に優れたNi基合金。
【請求項２】
更に、熱間加工後のオーステナイト結晶粒度番号（G.S.No.）が2〜5の範囲となる前記鍛造又は熱間圧延の条件では前記成分組成のNb／（C＋N）はNb／（C＋N）≧[320−55×（G.S.No．）]／3であり、熱間加工後のオーステナイト結晶粒度番号（G.S.No.）が５を超え６以下の範囲となる前記鍛造又は熱間圧延の条件では前記成分組成のNb／（C＋N）はNb／（C＋N）≧15であることを特徴とする請求項１に記載の熱間加工性に優れたNi基合金。
【請求項３】
前記成分組成がC：0.003〜0.045％、Nb：2〜4％、S：20ppm以下、O：20ppm以下であることを特徴とする請求項１または２に記載の熱間加工性に優れたNi基合金。
【請求項４】
前記Alの含有量が0.1％以下であることを特徴とする請求項１〜３のいずれか１項に記載の熱間加工性に優れたNi基合金。
【請求項５】
更に、Bを0.01％以下含有することを特徴とする請求項１〜４のいずれか１項に記載の熱間加工性に優れたNi基合金。
【請求項６】
(a) C：0.045％以下、Fe：3〜25％、Cr：14〜26％、 Nb：4％以下、N：0.005〜0.04％、Si：1.0％以下、 Al：0.2％以下、P：0.030％以下、Mn：1.0％以下、残部がNiと不可避的不純物であり、(b) S(ppm)とO(ppm)は、S≦150ppmで、かつ、O（ppm）≦100−S／3.75である成分組成(以下%とppmは重量ベースである)を有するNi基合金を、大気誘導炉で溶解してインゴットを溶製する工程と、
前記インゴットを少なくとも60％以上の絞り値にて鍛造又は熱間圧延を実施する工程と、を含む熱間加工されたNi基合金の製造方法であって、
熱間加工によりオーステナイト結晶粒度番号（G.S.No.）がG.S.No.≦0となる前記鍛造又は熱間圧延の条件では前記成分組成のC量がC≦0.005%であり、熱間加工によりオーステナイト結晶粒度番号（G.S.No.）が0＜G.S.No.≦2となる前記鍛造又は熱間圧延の条件では前記成分組成のC量がC≦[0.0025×G.S.No.＋0.015]％であり、熱間加工によりオーステナイト結晶粒度番号（G.S.No.）がG.S.No.＞2となる前記鍛造又は熱間圧延の条件では前記成分組成のC量がC＜0.045％であり、熱間加工後の0.2％耐力が245MPa以上であることを特徴とする熱間加工されたNi基合金の製造方法。
【請求項７】
更に、熱間加工によりオーステナイト結晶粒度番号（G.S.No.）が２〜５の範囲となる前記鍛造又は熱間圧延の条件では前記成分組成のNb／（C＋N）がNb／（C＋N）≧[320−55×（G.S.No．）]／3であり、熱間加工によりオーステナイト結晶粒度番号（G.S.No.）が５を超え６以下の範囲となる前記鍛造又は熱間圧延の条件では前記成分組成のNb／（C＋N）がNb／（C＋N）≧15であることを特徴とする請求項６に記載の熱間加工されたNi基合金の製造方法。
【請求項８】
前記成分組成がC：0.003〜0.045％、Nb：2〜4％、S：20ppm以下、O：20ppm以下であることを特徴とする請求項６または７に記載の熱間加工されたNi基合金の製造方法。
【請求項９】
前記Alの含有量が0.1％以下であることを特徴とする請求項６〜８のいずれか１項に記載の熱間加工されたNi基合金の製造方法。
【請求項１０】
更に、Bを0.01％以下含有することを特徴とする請求項６〜９のいずれか１項に記載の熱間加工されたNi基合金の製造方法。
【発明の詳細な説明】
【技術分野】
【０００１】
本発明は熱間加工性、更には耐粒界腐食性、及び耐力に優れたNi基合金に関するものであり、特にインゴット又は鋳片の鍛造、熱間圧延などの熱間加工時に割れ、破損等の発生が少なく熱間加工性等が良好なNi基合金に関する。
【背景技術】
【０００２】
Ni基合金は耐食性及び耐熱性が優れた合金であるため使用環境の厳しい条件で多用されている。最近は更に材料の安全に対する信頼性要求が高くなっている。これらのNi基合金のうち例えばインコネル600は原子炉の炉心材料として使用されているが、高い耐応力腐食割れ性及び耐粒界腐食性等を要求されているため、通常Nb等の安定化元素を添加して予め固溶Cを固定することが行われている。 
【０００３】
ところがNbを添加したNi基合金のインゴットは熱間加工性が悪いため鍛造又は熱間圧延工程に通すと割れ及び破損等の材料欠陥が生じる場合がある。これらの欠陥が生じると疵取りが不可欠となり製造歩留まりが著しく低下する。 
【０００４】
熱間加工性を向上させるために特開昭63−53235号公報ではNbCの溶体化熱処理を提案しており、特開昭61−84348号公報ではB添加およびO含有量低減による粒界偏析の低減を提案している。しかし、これらの発明はいずれも10年以上も前に提案されたものであり、現在この材料では新しい性能要求に対処できない。
【先行技術文献】
【特許文献】
【０００５】
【特許文献１】特開昭63−53235号公報
【特許文献２】特開昭61−84348号公報
【発明の概要】
【発明が解決しようとする課題】
【０００６】
上記Nb入りNi基合金を工業規模で製造する場合に、従来の合金では必ずしも安定した熱間加工性が得られず熱間加工中に割れが発生する場合があった。そこで、本発明の目的はNbを含有するNi基合金における上記問題点を解消し、熱間加工性に優れ、更には耐粒界腐食性と耐力も従来より優れたNi基合金を提案することにある。
【課題を解決するための手段】
【０００７】
上記課題を解決するために本発明の第１の態様は、下記の成分組成(以下%とppmは重量ベースである)を有する熱間加工性に優れたNi基合金であって、(a) C：0.045％以下、Fe：3〜25％、Cr：14〜26％、 Nb：4％以下、N：0.005〜0.04％、Si：1.0％以下、 Al：0.2％以下、P：0.030％以下、Mn：1.0％以下、残部がNiと不可避的不純物であり、(b) S(ppm)とO(ppm)は、S≦150ppmで、かつ、O（ppm）≦100−S／3.75であり、更に、前記Ni基合金を大気誘導炉で溶解してインゴットを溶製し、次いで前記インゴットを少なくとも60％以上の絞り値にて鍛造又は熱間圧延を実施することにより、熱間加工後のオーステナイト結晶粒度番号（G.S.No.）がG.S.No.≦0となる前記鍛造又は熱間圧延の条件では前記成分組成のC量がC≦0.005%、熱間加工後のオーステナイト結晶粒度番号（G.S.No.）が0＜G.S.No.≦2となる前記鍛造又は熱間圧延の条件では前記成分組成のC量がC≦[0.0025×G.S.No.＋0.015]％、熱間加工後のオーステナイト結晶粒度番号（G.S.No.）がG.S.No.＞2となる前記鍛造又は熱間圧延の条件では前記成分組成のC量がC＜0.045％であり、熱間加工後の0.2％耐力が245MPa以上であることを特徴とする熱間加工性に優れたNi基合金である。
【０００８】
発明の第２の態様は、更に、熱間加工後のオーステナイト結晶粒度番号（G.S.No.）が２〜５の範囲となる前記鍛造又は熱間圧延の条件では前記成分組成のNb／（C＋N）はNb／（C＋N）≧[320−55×（G.S.No．）]／3であり、熱間加工後のオーステナイト結晶粒度番号（G.S.No.）が５を超え６以下の範囲となる前記鍛造又は熱間圧延の条件では前記成分組成のNb／（C＋N）はNb／（C＋N）≧15であることを特徴とする熱間加工性に優れたNi基合金である。
【０００９】
発明の第３の態様は、前記成分組成がC：0.003〜0.045％、Nb：2〜4％、S：20ppm以下、O：20ppm以下であることを特徴とする熱間加工性に優れたNi基合金である。
【００１０】
発明の第４の態様は、前記Alの含有量が0.1％以下であることを特徴とする熱間加工性に優れたNi基合金である。
【００１１】
発明の第５の態様は、更に、Bを0.01％以下含有することを特徴とする熱間加工性に優れたNi基合金である。
【００１２】
発明の第６の態様は、(a) C：0.045％以下、Fe：3〜25％、Cr：14〜26％、 Nb：4％以下、N：0.005〜0.04％、Si：1.0％以下、 Al：0.2％以下、P：0.030％以下、Mn：1.0％以下、残部がNiと不可避的不純物であり、(b) S(ppm)とO(ppm)は、S≦150ppmで、かつ、O（ppm）≦100−S／3.75である成分組成(以下%とppmは重量ベースである)を有するNi基合金を、大気誘導炉で溶解してインゴットを溶製する工程と、前記インゴットを少なくとも60％以上の絞り値にて鍛造又は熱間圧延を実施する工程と、を含む熱間加工されたNi基合金の製造方法であって、熱間加工によりオーステナイト結晶粒度番号（G.S.No.）がG.S.No.≦0となる前記鍛造又は熱間圧延の条件では前記成分組成のC量がC≦0.005%であり、熱間加工によりオーステナイト結晶粒度番号（G.S.No.）が0＜G.S.No.≦2となる前記鍛造又は熱間圧延の条件では前記成分組成のC量がC≦[0.0025×G.S.No.＋0.015]％であり、熱間加工によりオーステナイト結晶粒度番号（G.S.No.）がG.S.No.＞2となる前記鍛造又は熱間圧延の条件では前記成分組成のC量がC＜0.045％であり、熱間加工後の0.2％耐力が245MPa以上であることを特徴とする熱間加工されたNi基合金の製造方法である。
【００１３】
発明の第７の態様は、更に、熱間加工によりオーステナイト結晶粒度番号（G.S.No.）が２〜５の範囲となる前記鍛造又は熱間圧延の条件では前記成分組成のNb／（C＋N）がNb／（C＋N）≧[320−55×（G.S.No．）]／3であり、熱間加工によりオーステナイト結晶粒度番号（G.S.No.）が５を超え６以下の範囲となる前記鍛造又は熱間圧延の条件では前記成分組成のNb／（C＋N）がNb／（C＋N）≧15であることを特徴とする熱間加工されたNi基合金の製造方法である。
【００１４】
発明の第８の態様は、前記成分組成がC：0.003〜0.045％、Nb：2〜4％、S：20ppm以下、O：20ppm以下であることを特徴とする熱間加工されたNi基合金の製造方法である。
【００１５】
発明の第９の態様は、前記Alの含有量が0.1％以下であることを特徴とする熱間加工されたNi基合金の製造方法である。
【００１６】
発明の第１０の態様は、更に、Bを0.01％以下含有することを特徴とする熱間加工されたNi基合金の製造方法である。
【発明の効果】
【００１７】
本発明のNi基合金は少なくとも熱間加工性、更には、耐粒界腐食及び耐力に優れており、各種原子炉構造部材などに適用できる有用な合金である。また、本発明のNi基合金は熱間加工性に優れるので、割れ、破損などの補修による歩留まり損失が少なく生産性の向上と生産コストに多大な寄与をする。
【図面の簡単な説明】
【００１８】
【図１】SとOの含有量が絞り値に与える影響を示す図である。
【図２】Al含有量が絞り値に与える影響を示す図である。
【図３】腐食速度と結晶粒度との関係を示す図である。
【図４】結晶粒度番号とNb／（C＋N）との関係を示す図である。
【図５】加工性に優れた本発明合金例を表１として示す図である。
【図６】熱間加工性と耐粒界腐食性に優れた本発明合金例を表２として示す図ある。
【図７】加工性と耐力とに優れた本発明合金例を表３として示す図である。
【図８】加工性と耐力と耐粒界腐食性に優れた本発明合金例を表４として示す図である。
【発明を実施するための形態】
【００１９】
本発明の基本成分組成（以下％とppmは重量ベースである）について説明する。Cは本合金の機械的強度の向上に寄与する成分である。含有量が多すぎる場合は耐食性が悪くなるので上限は0.045％とし、好ましくは0.040％以下（0％を含む）の含有量とする。なお、強度を確保するため0.003％以上が望ましく、より望ましくは0.005％以上である。 
【００２０】
Feは靭性に寄与する成分である。含有量が多すぎる場合は耐食性が劣化し易くなるので含有量の上限は25％とする。なお、靭性を確保するため下限は３％とし、好ましくは５％以上とする。 
【００２１】
Crは耐食性を発揮させるのに不可欠の元素である。含有量が14％より少ないと耐食性が劣化する。26％より多いと高温強度が高くなって加工が困難となるので14〜26％の範囲内とする。 
【００２２】
Nbは固溶炭素（C）、及び固溶窒素（N）を炭化物、及び窒化物として析出させ耐食性を向上させる効果がある。ただし、含有量が多すぎると過剰に析出した析出物により粒界脆化が生じる場合があるので４％以下とする。また、含有量が少なすぎると耐食性が悪くなるので好ましくは２％以上含有する。Nbの含有量は、C及びN含有量に応じて望ましくはNb／（C＋N）≧15であり、より好ましくは30以上、更に好ましくは60以上となるように含有するものとする。 
【００２３】
Nは機械的強度、耐食性、及び耐粒界腐食性の向上に有効である。含有量が0.04％を超えるとNの固溶限に近づいてブローホールを生じ易くなるので0.04％以下とする。なお、耐力を確保するため0.005％以上とし、好ましくは0.01％以上とする。 
【００２４】
Alは脱酸材として添加され、酸素低減により熱間加工性向上に寄与する。しかし、含有量が多すぎると固溶Alが増加し、逆に熱間加工性が低下するとともに脱酸生成物を巻き込み清浄度を劣化させるので0.2％以下とする。より望ましくは0.1％以下である。 
【００２５】
Bは熱間加工性を改善するので含有量は0.01％以下とする。0.01％を超えると熱間加工性が劣化する。 
【００２６】
Siは含有量が1.0％より多いと耐粒界腐食性が劣化するので1.0％以下とする。 
【００２７】
Pは含有量が0.003％より多いと耐粒界腐食性、及び溶接性が劣化するので0.003％以下とする。 
【００２８】
Mnは含有量が1.0％より多いと耐粒界腐食性が劣化するので1.0％以下とする。 
【００２９】
本発明においては熱間加工性を改良する点から、特にS（硫黄）とO（酸素）について特別の条件を規定した。Ni基合金の熱間加工時に生じる割れ、及び破損の原因は主として粒界破壊である。特にNb等を添加した場合にはNbC等が粒内及び粒界に析出する。その結果、粒内強度の上昇と粒界強度の低下が生じて熱間加工性が低下する。 
【００３０】
一方S、Oは粒界に偏析して粒界を脆化させる有害元素である。従来、低濃度での制御が困難であったO、S、Alなどの合金成分組成が、近年の製錬技術の向上に伴い低濃度に制御できるようになった。そこで本発明者らは、OとSを同時に低減した場合に熱間加工性が著しく向上し、特に、Nb入りNi基合金のように粒内強度が大きい合金の割れも防止できることを見出した。 
【００３１】
インコネル600合金を基本としてO含有量とS含有量を変化させた合金を1050℃における熱間引張り試験に供した。試験片の試験前後の断面減少率を調べて絞り値に及ぼすO含有量とS含有量の影響を図１に示した。鍛造、及び熱間圧延等の熱間加工時に割れ、及び破損等を起こさないためには絞り値は少なくとも60％以上、より望ましくは70％以上、更に望ましくは80％以上、最も望ましいのは90％以上である。 
【００３２】
図１からS含有量は150ppmを超えると絞り値が60％以下となるので150ppm以下にする必要がある。また、O含有量は100ppmより多い場合は絞り値が60％以下となるので100ppm以下にする必要がある。好ましくは、S≦150ppm、かつO（ppm）≦100−S／3.75である（図１の実線の左側）。 
【００３３】
より望ましくはS≦100ppm、かつO≦100−S／1.25である（図１の点線の左側）。更に望ましくは、S≦50ppm、かつO≦60ppmである（図１の鎖線の左側）。最も望ましい範囲はS≦20ppm、かつO≦20ppmである（図１の最左端の範囲）。上記順に絞り値が向上するためである。 
【００３４】
Alを添加すると脱酸材として作用して酸素含有量が低減し熱間加工性が向上する。図２にAl含有量の絞り値に与える影響を示した。しかし、Alが過剰に存在すると熱間加工性が損なわれる。そこでAl含有量を0.2％以下に制限し、OとSの熱間加工性に与える影響を調査したところ、O≦20ppm、S≦20ppmの領域で熱間加工性が極めて優れた合金が得られた。図２からも分かるように熱間加工性は確実に改善されるのでAl含有量を0.1％以下とすることが望ましい。Al添加により生じた脱酸生成物を巻き込んで清浄度が低下することがあるためである。 
【００３５】
上記熱間加工性に加え耐粒界腐食性を向上させるためには以下のような限定が望ましい。即ち、粒界腐食性はC含有量が高いほど劣るので、耐食性向上のためにはC含有量を低く押さえる必要がある。本発明者らは、実際に粒界腐食を左右するのは粒界偏析した固溶Cであると考え、結晶粒度を微細化し、単位粒界面積当たりのC含有量を低下させることにより耐粒界腐食性が向上すると推考した。 
【００３６】
そこで、結晶粒度とC含有量を制御することで優れた耐食性を有するNi基合金が得られることを知見した。図３はインコネル合金を基本として、C含有量および結晶粒度を変化させたときの粒界腐食試験における腐食速度dに対するC含有量とG.S.No.の関係を示した図である。なお、ミクロ組織をリン酸又は蓚酸電解により顕出した後、結晶粒径の測定はJISG0551に従って実施した。 
【００３７】
粒界腐食試験は、３mm厚さ×15mm巾×50長さの試験片を＃800まで湿式研磨し、50mm半径の曲げ加工を施した後、50％H2SO4＋83gFe2(SO4)3の沸騰溶液中で24hr煮沸して腐食速度dを求めた。その結果、G.S.No.が２以上のときC含有量が0.045％まで添加しても最大腐食速度dは500μm／day以下であり耐腐食性は良好である。なお、好ましくはC含有量は0.043％以下とし、更に好ましくは0.040％以下とする。 
【００３８】
0≦G.S.No.≦2の場合、C≦[0.0025×G.S.No.＋0.015]％を満足する範囲で最大腐食速度dは500μm／day以下であり、耐粒界腐食性は良好である。C含有量がこれより高い場合に単位粒界面積あたりの固溶Cが過剰になって耐腐食性が低下する。 
【００３９】
G.S.No.≦0ではC≦0.005％を満足する必要がある。C含有量がこれより高い場合、単位粒界面積あたりの固溶炭素（C）が過剰になり耐食性が低下する。但し、C含有量は強度を確保するために好ましくは0.003％以上とする。即ち、上記の関係をまとめると以下のようになる。G.S.No.≦0では、C≦0.005%、0＜G.S.No.≦2では、C≦[0.0025×G.S.No.＋0.015]％、 G.S.No.＞2では、C＜0.045％
【００４０】
結晶粒度を微細化するとそれだけで耐力向上が可能であるが、析出物が存在する場合析出物の微細化、均一分散による更なる析出強化が可能になる。Nb、C及びNの添加は、析出強化と固溶強化により耐力を向上させる効果がある。しかし、熱間加工後のオーステナイト結晶粒度（以下単に結晶粒度という）が大きい場合、析出物の多くは粒界で粗大化し、耐力向上に寄与しないばかりか粒界強度を減少させる。また、粒界強度と粒内強度の差が大きくなるため熱間加工性が低下する。 
【００４１】
そこで、本発明者らは、単位粒界面積あたりの析出物量を制御するため、粒界面積の指標である結晶粒度とNb／（C＋N）の関係を特定の範囲に制限することで、更に十分な耐力を有するNi基合金が得られることを見出した。図４に耐力に与える結晶粒度番号とNb／（C＋N）との関係を示した。 
【００４２】
図４において、0.2％耐力が240MPa以上であるとインコネル600の規格値を満足するので望ましい値である。従って、Nb／（C＋N）が、G.S.No.が２〜５の範囲において、Nb／（C＋N）≧[320−55×（G.S.No.）]／3であり、G.S.No．が5を超える範囲においてはNb／（C＋N）≧15であることが望ましい。 
【００４３】
以上述べた条件を満足することにより熱間加工性、粒界腐食性および耐力に優れたNi基合金が得られる。
【実施例】
【００４４】
図５として示す表１に記載した成分組成のNi基合金を大気誘導炉で溶解してインゴットを溶製し、次いで鍛造又は熱間圧延した。表中の試料番号１〜１３は本発明の合金、１４〜２０は比較例の合金である。得られた熱間圧延板の表面割れ発生状態を観察した。その結果を成分組成とともに表１に示した。表においてSiは0.05〜0.5％、Pは0.001〜0.015％、Mnは0.02〜0.5％である。本発明合金には表面割れは発生しておらず熱間加工性が改善されている。 
【００４５】
図６として示す表２に記載した成分組成の合金を大気誘導炉で溶解してインゴットを溶製し、次いで通常の鍛造又は熱間圧延を実施した。表中試料番号１〜６は本発明の合金、１４〜２０は比較例の合金である。Si、P及びMnは表１と同じである。得られた熱間圧延板について粒界腐食試験を行なって最大腐食速度を測定した。その結果を結晶粒度番号と成分組成とともに表２に示した。本発明合金は従来材による比較材と比較して熱間加工性と最大腐食速度が改善されている。 
【００４６】
図７として示す表３に記載した試料番号１〜６は熱間加工性と耐力に優れた合金であり、１４〜２０は比較例の合金である。Si、P及びMnは表１と同じである。本発明の効果は明らかである。 
【００４７】
図８として示す表４に記載した試料番号１〜６は熱間加工性、粒界腐食性及び耐力に優れた合金であり、１４〜２０は比較例の合金である。Si、P及びMnは表１と同じである。本発明の効果は明らかである。
【図１】
2011094237.tif 000003
【図２】
2011094237.tif 000004
【図３】
2011094237.tif 000005
【図４】
2011094237.tif 000006
【図５】
2011094237.tif 000007
【図６】
2011094237.tif 000008
【図７】
2011094237.tif 000009
【図８】
2011094237.tif 000010